(57)【特許請求の範囲】
【請求項１】
鉛無添加で銅と黒鉛と金属硫化物固体潤滑剤とを含有する整流子側部材と、
銅と黒鉛と鉛とを含有し、かつリード線の先端が埋設されたリード線埋込部材とからなり、
前記リード線埋込部材での鉛濃度が０.４〜１０重量％で、
前記整流子側部材と前記リード線埋込部材とは、別々の粉体材料を用いて同じ型内で成形され、さらに該成形時に、前記リード線埋込部材にリード線の先端が埋め込まれた金属黒鉛質ブラシ。
【請求項２】
金属硫化物固体潤滑剤を二硫化モリブデン及び二硫化タングステンからなる群の少なくとも一員とし、かつ前記整流子側部材での金属硫化物固体潤滑剤の濃度を１〜５重量％としたことを特徴とする、請求項１の金属黒鉛質ブラシ。
【請求項３】
リード線埋込部材の銅濃度を、整流子側部材の銅濃度よりも高くしたことを特徴とする、請求項１または２の金属黒鉛質ブラシ。
【発明の詳細な説明】
【０００１】
【発明の利用分野】
この発明は自動車電装モータ等に用いる金属黒鉛質ブラシに関し、特に金属黒鉛質ブラシを無鉛化することに関する。
【０００２】
【従来の技術】
自動車電装モータ用ブラシなどの低電圧動作のブラシとして、金属黒鉛質ブラシが用いられてきた。金属黒鉛質ブラシは、黒鉛と銅粉などの金属粉を混合し、成形・焼結して製造され、低電圧動作のため、黒鉛よりも低抵抗の金属粉を配合して抵抗率を低下させている。金属黒鉛質ブラシには、二硫化モリブデン、二硫化タングステンなどの金属硫化物固体潤滑剤や鉛がしばしば添加され、例えばスタータモータ用ブラシなどの負荷が大きいブラシには、ほとんどの場合に鉛と金属硫化物固体潤滑剤とが配合されている。
【０００３】
近年、環境負荷物質として鉛が注目されるようになり、鉛レスのブラシが求められるようになった。もちろん、従来からも鉛を含有しないブラシが有り、スタータモータ以外のモータなどに用いられてきた。またスタータモータ用ブラシでも、通常の使用環境であれば、単に鉛を除くだけでも使用に耐えるものもある。さらに鉛を除いた場合の潤滑性の改善のため、特開平５−２２６０４８号は、銅よりも低融点の金属を、銅と合金を作らないように配合することを提案している。しかしながら発明者らは、銅と黒鉛に金属硫化物固体潤滑剤を添加した金属黒鉛質ブラシでは、鉛を除くと、高温中や高湿中でリード線取付抵抗が増大することを見出した。
【０００４】
【発明の課題】
この発明の基本的課題は、いわゆる鉛レスの金属黒鉛質ブラシに対して、高温中や高湿中での、リード線取付抵抗の増大を抑制することにある（請求項１〜３）。
【０００５】
【発明の構成】
この発明の金属黒鉛質ブラシは、鉛無添加で銅と黒鉛と金属硫化物固体潤滑剤とを含有する整流子側部材と、
銅と黒鉛と鉛とを含有し、かつリード線の先端が埋設されたリード線埋込部材とからなり、
前記リード線埋込部材での鉛濃度が０.４〜１０重量％で、
前記整流子側部材と前記リード線埋込部材とは、別々の粉体材料を用いて同じ型内で成形され、さらに該成形時に、前記リード線埋込部材にリード線の先端が埋め込まれたものである。
【０００６】
好ましくは、金属硫化物固体潤滑剤を二硫化モリブデン及び二硫化タングステンからなる群の少なくとも一員とし、かつ前記整流子側部材での金属硫化物固体潤滑剤の濃度を１〜５重量％とする。金属硫化物固体潤滑剤は整流子との接触時の摺動を良好にするためのもので、リード線埋込部での金属硫化物固体潤滑剤濃度は任意である。
【０００７】
また好ましくは、リード線埋込部材の銅濃度を、整流子側部材の銅濃度よりも高くする。
【０００８】
この発明で、鉛を無添加あるいは実質的に含有しないというのは、不純物として混入した鉛も含まないことをいうのではない。また鉛を添加したという場合、意図的に鉛を添加し、鉛濃度が不純物レベル以上であることをいう。なお鉛の不純物レベルは、一般に０.２重量％以下である。
【０００９】
【発明の作用と効果】
発明者らの実験によると、高温中や高湿中でリード線取付抵抗が増大するのは金属硫化物固体潤滑剤の影響によるものであり、金属硫化物固体潤滑剤を加えなければ、高温中や高湿中でもリード線取付抵抗は実質的に増加しなかった。このことは鉛の有無と関係し、鉛添加の場合にはリード線取付抵抗の増加はほとんど生じなかった。また鉛レスのブラシでは、リード線取付抵抗の増加に対応して、高温中や高湿中で、ブラシ本体中の銅粉や埋め込んだリード線が酸化されやすくなっていた。
【００１０】
二硫化モリブデンや二硫化タングステンなどの金属硫化物固体潤滑剤は、ブラシ設計者の意図により添加の要否が決定されるが、長寿命を要求されるブラシには欠かせないものであり、仮に金属硫化物固体潤滑剤を添加しないと、著しい摩耗が発生することがある。特に従来から鉛が添加されていたスタータブラシなどではこの現象が顕著であり、鉛と金属硫化物固体潤滑剤とを同時に除くと、寿命が著しく低下する。したがって、鉛レスのブラシから金属硫化物固体潤滑剤を除くことは困難である。
【００１１】
高温中や高湿中で、金属硫化物固体潤滑剤が銅粉や埋め込んだリード線の酸化を促進するメカニズムを、発明者は以下のように推定した。ブラシに添加された金属硫化物固体潤滑剤からは、焼結の際にイオウが遊離し、銅表面と化合して硫化銅を生成する。高湿中で硫化銅に水分が作用すると、強酸性の硫酸銅が生成して、銅粉やリード線を著しく腐食する。高温中での挙動は不明な点が多いが、硫化銅が酸化されて、抵抗が上昇するのではないかと考えられる。
【００１２】
鉛がブラシ中の銅粉や埋め込んだリード線の酸化を防止するメカニズムは、正確には不明である。発明者の推定では、ブラシに含有された鉛は焼結の際に部分的に蒸発し、非常に薄い鉛層として銅の表面を被覆する。そしてこの鉛層が保護膜として作用し、保護膜の内部の銅を硫酸イオンなどから保護するものと考えられる。
【００１３】
この発明では、金属硫化物固体潤滑剤による、高温中や高湿中でのリード線取付抵抗の増加を防止できる。そして整流子側部材では鉛を無添加とするので、整流子との接触・摺動でブラシ本体が摩耗しても、環境中に放出される鉛の量を少なくできる。
【００１４】
さらにリード線埋込部材での鉛濃度を０.４〜１０重量％とすると、高温中や高湿中でのリード線取付抵抗の増加を効果的に防止し、かつリード線取付抵抗の初期値が増加することもない。
特に、ブラシ本体を整流子側部材とリード線埋込部材の２つの粉体材料で構成して、リード線の先端をリード線埋込部材に埋め込んで一体にモールド成形すると、ブラシの製造が特に簡単になる。また整流子側部材を鉛無添加とするので、環境中への鉛の放出量を少なくできる。
【００１５】
金属硫化物固体潤滑剤には例えば二硫化モリブデンや二硫化タングステンを用い、整流子側部材での添加量を１〜５重量％とすると、良好な潤滑作用が得られる。
【００１６】
またリード線埋込部材の銅濃度を整流子側部材の銅濃度よりも高くすると、リード線取付抵抗を小さくできる。
【００１７】
なお鉛レスのブラシでも、金属黒鉛質ブラシに一般的に使用される電解銅粉には、製造上の理由から不純物として鉛が含まれる場合が多い。さらにブラシの製造工程においても、鉛レスブラシと鉛添加のブラシとを同一設備を使って製造すると、鉛レスブラシに少量の鉛がコンタミネーションとして入り込む。しかし鉛を意図的に添加しない場合、鉛濃度が０.２重量％を超えることはない。同様に二硫化モリブデンや二硫化タングステンなどの金属硫化物固体潤滑剤を添加すると、鉛と同様に製造工程でのコンタミネーションが避けられず、微量の金属硫化物固体潤滑剤が含まれることがある。しかしコンタミネーションによる金属硫化物固体潤滑剤の濃度は、一般に０.１重量％以下である。
【００１８】
【実施例】
図１，図２に、ブラシの構造と製造方法とを示す。図１は、実施例の金属黒鉛質ブラシ２を示し、以下では金属黒鉛質ブラシを単にブラシと呼び、例えば自動車電装モータ用のブラシに用い、スタータモータ用のブラシなどに用いる。４はブラシ本体で、６は整流子側部材で、スタータモータなどの回転電機の整流子と接触摺動し、８はリード線埋込部材で、リード線１０を埋め込んで固定する部材である。図１の整流子側部材６の付近に、整流子の摺動方向を矢印で模式的に示す。
【００１９】
整流子側部材６とリード線埋込部材８は共に銅と黒鉛とを含み、整流子側部材６はこれ以外に金属硫化物固体潤滑剤を添加され、鉛は無添加である。またリード線埋込部材８は銅と黒鉛以外に鉛を添加され、金属硫化物固体潤滑剤は添加してもしなくても良い。金属硫化物固体潤滑剤は例えば二硫化モリブデンや二硫化タングステンなどからなり、整流子側部材６に添加する場合、１〜５重量％添加することが好ましく、１重量％未満では潤滑作用が不十分で、５重量％超ではブラシの抵抗率が増加する。なおここで、無添加である、あるいは実質的に含まないなどというのは、鉛の含有量や金属硫化物固体潤滑剤の含有量が不純物レベル以下であることを意味し、鉛の不純物レベルは０.２重量％程度であり、金属硫化物固体潤滑剤の不純物レベルは０.１重量％以下である。
【００２０】
リード線埋込部材８の鉛濃度は０.４〜１０重量％とし、０.４重量％未満ではリード線取付抵抗の増加を防止できず、１０重量％超では逆にリード線取付抵抗が最初から高くなる。前記のように、リード線取付抵抗の増加の主因は金属硫化物中のイオウ元素によるものであるが、リード線埋込部材８に金属硫化物固体潤滑剤を添加しない場合でも、整流子側部材６からの硫酸イオンなどの回り込みや、リード線埋込部材８での不純物レベルの金属硫化物固体潤滑剤の影響などがある。このためリード線埋込部材８には、０.４〜１０重量％の鉛を添加する。
【００２１】
整流子側部材６とリード線埋込部材８との境界が不明確な場合、例えばブラシ２を切断し、リード線１０とブラシ本体の界面付近でのブラシ材料中での鉛濃度を、リード線埋込部での鉛濃度と定める。なおブラシ材料中の銅濃度を、リード線埋込部材８で整流子側部材６よりも高濃度にすると、リード線取付抵抗を小さくできる。リード線１０は、銅素線にニッケルや銀などのメッキを施したものでよいが、実施例では金属硫化物固体潤滑剤による酸化を効率的に防止できるので、無メッキの銅素線を撚った銅リード線とした。
【００２２】
ブラシの場合、鉛が問題になるのは、摺動・摩耗により鉛が環境中に放出されるからである。実施例では、整流子側には鉛を添加せず、リード線埋込部側にのみ鉛を添加するので、ブラシの摩耗で鉛が放出されることはなく、環境上の問題がない。
【００２３】
ブラシ２の製造は例えば図２のようにし、固定型１２に対して例えば一対の下部可動型１６，１８を用意し、下部可動型１８でリード線埋込部材に相当する部分をブロックしておいて、第１のホッパ１４から、整流子側部材用に鉛無添加の粉体材料２６を投入する。次いで下部可動型１８を後退させ、第２のホッパ２０から、リード線埋込部材用に鉛を添加した粉体材料２８を投入する。そして、先端からリード線１０を引き出した上部可動型２２を下降させて、リード線１０の先端を埋め込んで一体成形する。このようにして整流子側部材とリード線埋込部材とを一体に成形し、同時にリード線の先端をモールドして、還元雰囲気などで焼結すれば、ブラシ２が得られる。
【００２４】
図３は比較例のブラシの製造を示し、鉛無添加の粉体材料２６を下部可動型２４上に図示しないホッパから投入する。次いで、鉛を添加した粉体材料２８を埋込部に付着させたリード線１０を、上部可動型２２で粉体材料２６中に埋め込み、これと同時に上部可動型２２で加圧して一体に成形する。粉体材料２８をリード線１０に付着させるには、例えば黒鉛と銅粉の混合粉をフェノール樹脂バインダー溶液などに分散させ、リード線１０の埋込部を浸せばよい。
【００２５】
図４は、図３のようにして得られる金属黒鉛質ブラシ４２を示し、４４はブラシ本体、４６は整流子側部材、４８はリード線埋込部材である。なおブラシの形状や製造方法自体は任意である。
【００２６】
以下に具体的な実施例を示す。ブラシの形状は図１のもので、ブラシ本体４の高さＨは１３.５ｍｍ，長さＬは１３ｍｍ，幅Ｗは６.５ｍｍである。リード線１０はメッキ無しの銅素線の撚り線で、編み線でも良く、直径が３.５ｍｍ、埋込部の深さが５.５ｍｍである。整流子側部材６とリード線埋込部材８との高さの比は、例えば３：２程度である。
【００２７】
実施例１
天然の鱗状黒鉛１００重量部に対し、メタノール４０重量部に溶解したノボラック型フェノール樹脂を２０重量部混合し、ミキサーで均一に混練し、乾燥機でメタノールを乾燥させた後、衝撃型粉砕器で粉砕し、８０メッシュパスの篩（１９８μｍパスの篩）で篩い分けて、樹脂処理黒鉛粉体を得た。この樹脂処理黒鉛粉体３７重量部に平均粒径３０μｍの電解銅粉６０重量部、二硫化モリブデン粉３重量部を加えて、Ｖ型混合機で均一になるまで混合することにより、整流子側部材用の粉体材料２６を得た。また前記の樹脂処理黒鉛３０重量部に、平均粒径３０μｍの電解銅粉６９.５重量部と、微粉状の鉛粉０.５重量部とを加えて、Ｖ型混合機で均一になるまで混合することにより、リード線埋込部材用の粉体材料２８を得た。これらの粉体材料を、図２のようにして、４×１０８Pa（４×９８００Ｎ／cm2）の圧力で一体成形し、還元雰囲気の電気炉で７００℃で焼結し、実施例１のブラシを得た。
【００２８】
実施例２
実施例１で用いた樹脂処理黒鉛３０重量部に、平均粒径３０μｍの電解銅粉６６.５重量部、二硫化モリブデン粉３重量部、微粉状の鉛粉０.５重量部を加えて、Ｖ型混合機で均一になるまで混合することにより、粉体材料２８を得た。整流子側部材用の粉体材料２６は実施例１と同一とし、他は実施例１と同様にして成形・焼結し、実施例２のブラシを得た。
【００２９】
実施例３
実施例１で用いた整流子側の粉体材料２６の１００重量部に、微粉状の鉛粉１重量部を加えて、Ｖ型混合機で均一になるまで混合することにより粉体材料２８を得た。粉体材料２６は実施例１で用いたものと同一で、他は実施例１と同様にして成形・焼結し、実施例３のブラシを得た。このブラシでは、鉛無添加の粉体材料２６を整流子側部材用に配合し、それに鉛を添加するとリード線埋込部材用の粉体材料２８が得られるので、配合が簡単である。
【００３０】
比較例１
実施例１で用いた樹脂処理黒鉛３７重量部に、平均粒径３０μｍの電解銅粉６０重量部、二硫化モリブデン粉３重量部を加えて、Ｖ型混合機で均一になるまで混合することにより、鉛無添加の粉体材料を得た。整流子側とリード線埋込部側とで粉体材料を変えずに、ブラシ本体の全体に渡って同じ粉体材料を用い、４×１０８Paの圧力で成形し、還元雰囲気の電気炉で７００℃で焼結し、比較例１のブラシを得た。このブラシは、従来の一般的なブラシ製造方法で製造した鉛レスブラシである。
【００３１】
上記の各ブラシでの金属硫化物固体潤滑剤や鉛の含有量は、焼結時にノボラック型フェノール樹脂が一部分解して減量するため、配合濃度に対して計算上は若干増加する。しかし、その増加はほとんど誤差範囲である。表１に実施例や比較例における、リード線埋込部材側での鉛や金属硫化物固体潤滑剤の含有量を示す。なお表１中の含有量０％は、無添加で実質的に含まないことを示し、不純物としての含有量を表すものではない。
【００３２】
【表１】
試  料        ＭoＳ2含有量(%)      鉛含有量(%)
実施例１        ０                   ０.５
実施例２        ３.１                ０.５
実施例３        ３.１                １.０
比較例１        ３.１                ０
【００３３】
実施例１〜３及び比較例１のブラシを、温度２００℃の電気オーブンに入れて強制的に酸化させ、定期的にリード線取付抵抗を測定した。２００℃への暴露に伴うリード線取付抵抗の変化を表２に示す。また実施例１〜４及び比較例１のブラシを、温度８０℃相対湿度８５％の恒温恒湿槽に入れ、高湿度に曝して銅を強制的に酸化させて、定期的にリード線取付抵抗を測定した。高湿中でのリード線取付抵抗の変化を表３に示す。測定数は各１０個で算術平均値を取った。リード線取付抵抗の測定は、炭素協会規格ＪＣＡＳ−１２−１９８６「電気機械用ブラシのリード線取付抵抗試験方法」に示す方法で行った。
【００３４】
【表２】
２００℃暴露によるリード線取付抵抗の変化
試料            リード線取付抵抗 （単位  mv/10A)
日数    初期値   1  2  3  4  5  7 10 15 
実施例1   0.75   0.78  0.80  0.82  0.86  0.88  0.92  0.98  1.09
実施例2   0.76   0.80  0.86  0.92  0.96  0.99  1.06  1.09  1.12
実施例3   0.86   0.88  0.90  0.92  0.94  0.96  0.98  1.03  1.11
比較例1   0.85   0.96  1.23  1.33  1.42  1.52  1.65  1.96  2.33
【００３５】
【表３】
８０℃湿度８５％暴露によるリード線取付抵抗の変化
試料            リード線取付抵抗 （単位  mv/10A)
日数    初期値    1 2  3  4  5 7  10  15  
実施例1   0.84   0.91  0.96  1.00  1.02  1.09   1.12   1.33   1.42
実施例2   0.82   0.88  1.00  1.02  1.06  1.12   1.16   1.29   1.38
実施例3   0.81   0.89  0.95  1.01  1.07  1.11   1.18   1.31   1.39
比較例1   0.83   1.68  3.01  4.56  6.32  8.21  11.23  20.45  31.20
【００３６】
比較例１は鉛レスブラシである。このブラシは高湿度中でリード線取付抵抗が著しく増大し、高温中でもリード線取付抵抗が増大した。上記の試験は短期間で結果を得るための加速試験であるため、湿度 ８５％温度８０℃という温度の高い暴露条件としているが、高湿条件中では低い温度でもブラシの酸化が進み、長期間の暴露でリード線取付抵抗は同様に上昇する。これに対して実施例１〜３では、同様の加速試験を行っても、リード線取付抵抗はほとんど上昇しなかった。
【００３７】
実施例では、摺動・摩耗する整流子側部材６は鉛無添加なので、環境中に鉛が飛散して汚染することが無く、しかもリード線取付抵抗の上昇を防止することができる。実施例は二硫化モリブデンの添加を例にしたが、問題は二硫化モリブデンから生じる硫酸銅などのイオウ化合物であり、二硫化タングステンでも同様である。
【００３８】
【比較例２】
図５，図６に第２の比較例を示す。５２は新たな金属黒鉛質ブラシで、ブラシ本体５４全体を鉛無添加の粉体材料２６で構成し、銅の撚り線や編み線を用いたリード線６０にスポット的に、クリーム鉛半田をディスペンサやインクジェットプリンタのヘッドなどで塗布し、鉛源６２とする。鉛源６２は、リード線６０をブラシ本体５４に埋め込む位置に、例えばリード線６０に沿った長さ方向での位置を変えて、周面の複数箇所、例えば３〜４箇所に設ける。
【００３９】
鉛源６２を設けたリード線６０を用いて、従来例と同様にブラシ５２を成形・焼結する。焼結の過程で鉛源６２のクリーム半田が蒸発ないしは拡散して、リード線６０の表面を被覆すると共に、リード線６０との界面でブラシ本体中の金属黒鉛質にも拡散し、金属黒鉛質中の銅粉の表面を被覆する。この実施例ではリード線６０とその界面の金属黒鉛質中に局所的に鉛が添加され、前記の各実施例と同様に高温中や高湿中でのリード線取付抵抗の増加を防止できる。なおこれ以外に、ブラシ本体への埋込部を鉛でメッキした銅リード線などを用いても良い。
【図面の簡単な説明】
【図１】  実施例の金属黒鉛質ブラシの斜視図
【図２】  実施例の金属黒鉛質ブラシの製造工程を模式的に示す図
【図３】  比較例の金属黒鉛質ブラシの製造で、鉛添加の粉体材料を付着させたリード線を、鉛無添加の粉体材料中に埋め込む工程を模式的に示す図
【図４】  比較例の金属黒鉛質ブラシの断面図
【図５】  第２の比較例の金属黒鉛質ブラシの断面図
【図６】  第２の比較例で用いたリード線を模式的に示す図
【符号の説明】
２，４２，５２    金属黒鉛質ブラシ
４，４４，５４    ブラシ本体
６，４６          整流子側部材
８，４８          リード線埋込部材
１０，６０        リード線
１２              固定型
１４，２０        ホッパ
１６，１８        下部可動型
２２              上部可動型
２６，２８        粉体材料
６２              鉛源
【図１】
0003929746.tif 000002
【図２】
0003929746.tif 000003
【図３】
0003929746.tif 000004
【図４】
0003929746.tif 000005
【図５】
0003929746.tif 000006
【図６】
0003929746.tif 000007